Brevet FR2542319A1 — publié le 19840914

Procédé pour la polym 6 risation dans un milieu aqueux de mise en suspension du fluorure de vinylidène Cas S 83/4 SOLVAY & Cie (Société Anonyme) La présente invention concerne un procédé pour la polymérisation dans un milieu aqueux de mise en suspension du fluorure de vinylidène à l'intervention d'un initiateur oléosoluble de la polymérisation radicalaire et en présence d'un agent de mise en suspension et d'un agent régulateur de chaînes. Il est connu, d'une part, que les résidus d'initiateurs oléosolubles de la polymérisation radicalaire présents, après polymérisation, dans les polymères du fluorure de vinylidène en altérent la stabilité thermique et, d'autre part, que bon nombre d'initiateurs oleosolubles utilisés habituellement pour initier la polymérisation radicalaire du fluorure de vinylidène agissent de manière concomitante comme des régulateurs de chatnes Lorsqu'on cherche à améliorer la stabilité thermique des polymères du fluorure de vinylidène par un abaissement de la quantité d'initiateur oleosoluble radicalaire mise en oeuvre à la polymérisation, il convient généralement de recourir conjointement à la mise en oeuvre d'un agent régulateur de chaînes afin de ne pas affecter l'ouvra- bilité des polymères résultants. Dans le brevet britannique GB-A-l 094 558 (KUREHA KAGAKU KKK), on décrit la polymérisation en suspension aqueuse du fluorure de vinylidène en présence d'agents régulateurs de chalnes choisis, de préférence, parmi les cétones contenant de trois à quatre atomes de carbone et les alcools saturés contenant de 3 à 6 atomes de carbone dans leur molécule Toutefois, il s'est avéré que ces agents régulateurs de chalnes présentent des inconvénients Certains sont peu efficaces, c'est-à-dire qu'il est nécessaire de les mettre en oeuvre en des quantités relativement élevées pour obtenir un effet régulateur appréciable D'autres, plus efficaces, conduisent à un ralentissement non négligeable de la polymérisation. La présente invention a pour but de procurer des agents régula- teurs de chaînes qui ne présentent pas les inconvénients précités. La présente invention concerne à cet effet un procédé pour la polymérisation dans un milieu aqueux de mise en suspension du fluorure de vinylidène à l'intervention d'un initiateur oléosoluble de la polymérisation radicalaire en présence d'un agent de mise en suspension et d'un agent régulateur de chaînes dans lequel l'agent régulateur de chaînes est un carbonate de bis(alkyle) dont les groupements alkyles contiennent cinq atomes de carbone au plus. i O Les carbonates de bis(alkyle) les plus efficaces, auxquels on donne par conséquent la préférence, sont ceux dont les groupements alkyles contiennent de 1 à 3 groupements méthylènes (-CH 2-) A titre d'exemples de pareils carbonates de bis(alkyle), on peut citer les carbonates de bis(éthyle), de bis (n-propyle), de bis(n- butyle), de bis(sec-butyle), de bis(iso-butyle), de bis(iso-amyle) et de bis(néo-pentyle). Un carbonate de bis(alkyle) tout particulièrement préféré est le carbonate de bis(éthyle). La quantité d'agent régulateur de chaînes à mettre en oeuvre n'est pas particulièrement critique Elle dépend, bien entendu, du poids moléculaire, et donc de la viscosité intrinsèque, que l'on souhaite conférer au polymère ainsi que de la quantité d'initiateur mise en oeuvre En général, on utilise d'environ 0,05 à 2,5 % en poids d'agent régulateur par rapport au monomère mis en oeuvre, ce qui permet la fabrication de polymères du fluorure de vinylidène ayant des viscosités intrinsèques allant d'environ 0,05 à 0,2 1/g et donc de couvrir toute la gamme des techniques usuelles de transformation de ces polymères en objets façonnés A l'intérieur de cette zone de concentrations, la quantité optimale d'agent régulateur sera choisie avantageusement par voie expérimentale en fonction des conditions de polymérisation et du résultat visé. On peut mettre en oeuvre l'agent régulateur de chaînes en totalité au départ de la polymérisation ou encore par portions ou en continu en cours de polymérisation. 3 - Dans le procédé selon l'invention, on peut initier la polymérisation à l'intervention des initiateurs oléosolubles usuels de la polymérisation radicalaire du fluorure de vinylidène Des exemples représentatifs de tels initiateurs sont les peroxydicarbonates de dialkyles, le peroxyde d'acétylcyclohexanesulfonyle, le peroxyde de dibenzoyle, le peroxyde de dicumyle, les perbenzoates de t-alkyle et les perpivalates de t-alkyle On donne néanmoins la préférence aux peroxydicarbonates de dialkyles tels que les peroxydicarbonates de diéthyle et de di-isopropyle et aux perpivalates de t-alkyle tels que les perpivalates de t-butyle et de t-amyle et, plus particu- lièrement encore aux perpivalates de t-alkyle. La quantité d'initiateur oléosoluble mis en oeuvre à la polymérisation n'est pas critique On peut donc mettre en oeuvre les quantités usuelles d'initiateur, c'est-à-dire d'environ 0,05 à 3 % en poids par rapport au monomère mis en oeuvre Néanmoins, on préfère utiliser d'environ 0,05 à 0, 5 % en poids d'initiateur, ce qui assure l'obtention de polymères présentant une bonne stabilité thermique Dans ces conditions, on utilise en général d'environ 0,5 à 2 % en poids de régulateur de chaÂnes. Tout comme l'agent régulateur de chaînes, on peut mettre en oeuvre l'initiateur en totalité au départ de la polymérisation ou par portions ou en continu en cours de polymérisation. La nature de l'agent de mise en suspension utilisé dans le procédé selon l'invention n'est pas non plus critique Il peut donc être choisi parmi les agents de mise en suspension usuels utilisés à la polymérisation radicalaire dans un milieu aqueux de mise en suspension, tels-que les alcools polyvinyliques et les dérivés cellulosiques hydrosolubles, tels que les alkyl et les' alkylhydroxyalkylcelluloses. La quantité d'agent de mise en suspension est habituellement comprise entre 0,1 et 5 0/0 o par rapport au monomère mis en oeuvre Les meilleurs résultats sont obtenus lorsqu'on en utilise de 0,5 à 2 */o en poids. La température de polymérisation peut se situer indifféremment en dessous ou au-dessus de la température critique du fluorure de -4 vivylidène ( 30, 1 C) Lorsque la température se situe en dessous de ,1 C, la polymérisation s'effectue au sein d'une suspension aqueuse classique de fluorure de vinylidène liquide sous une pression égale à la pression de vapeur saturante du fluorure de vinylidène. Lorsque la température se situe au-dessus de 30,10 C, elle s'effectue au sein d'une suspension aqueuse de fluorure de vinylidène gazeux se trouvant avantageusement sous pression élevée On peut donc réaliser le procédé selon l'invention à des températures allant de la température ambiante à environ 110 C On préfère néanmoins effectuer la polymérisation à une température située au-dessus de ,10 C Suivant un mode de réalisation préféré du procédé selon l'invention, on effectue la polymérisation du fluorure de vinylidène à une température comprise entre 35 et 1000 C et sous des pressions initiales d'environ 55 à 200 bars On peut, bien entendu, augmenter la productivité des réacteurs en procédant en cours de polymérisation de manière connue en soi, à des injections supplémentaires de monomère ou d'eau ou à une élévation de la température de polymérisation. Le procédé de polymérisation du fluorure de vinylidène selon l'invention s'applique aussi bien à la polymérisation en continu qu'à la polymérisation en discontinu On donne néanmoins la préférence à la polymérisation en discontinu. Par polymérisation du fluorure de vinylidène, on entend l'homopolymérisation du fluorure de vinylidène, ainsi que la copolymérisation de mélanges de monomères à teneur prépondérante, et de préférence supérieure à 85 % molaires en fluorure de vinylidène tels que par exemple des mélanges de fluorure de vinylidène et d'autres oléfines fluorées, telles que le fluorure de vinyle, le trifluoréthylène, le chlortrifluoréthylène, le tétrafluoréthylène et l'hexafluorpropylène. Le procédé selon l'invention permet de régler efficacement le poids moléculaire des polymères du fluorure de vinylidène sans nuire au rendement de la polymérisation Il conduit à des polymères du fluorure de vinylidène présentant une bonne stabilité thermique. -5 - Les exemples qui suivent sont destinés à illustrer le procédé selon l'invention sans toutefois an limiter la portée. Les exemples 19 5 et 7 illustrent le procédé selon l'invention. Les exemples 2, 3 et 6, de comparaison, illustrent la mise en oeuvre de régulateurs de chaînes de l'art antérieur L'exemple 4, de comparaison, illustre la polymérisation en l'absence de régulateur de charnes. Dans un autoclave de 5 litres, muni d'un agitateur à 2 pales inclinées à 45 et d'une double enveloppe, on introduit successivement 3300 cm 3 d'eau déminéralisde, dans laquelle on a dissous préalablement 1,1 g d'hydroxypropylméthylcellulose On élimine la plus grande partie de l'oxygène présent dans l'autoclave par 3 mises sous vide à 40 mbar (à 15 C) avec, après chaque mise sous vide, remise sous pression de 1 bar d'azote Sous balayage d'azote du ciel de l'autoclave, on introduit alors l'initiateur et le régulateur On refait un vide à 133,3 mbar On met en marche l'agitation à 500 tr/min, on injecte 1100 g de fluorure de vinylidène, puis on met en chauffe progressivement le réacteur jusqu'à la température maximale, sans dépasser la pression maximale indiquée au Tableau I On arrête la polymérisation après 3 h 30 min On dégaze la suspension aqueuse (en abaissant la pression jusqu'à la pression atmosphérique)' et on lave le polymère sur essoreuse jusqu'à ce que les eaux de lavage ne contiennent plus de mousse On sèche le polymère en étuve à 60 C jusqu'à poids constant. Les exemples 2 à 7 sont effectués suivant le mode opératoire général de l'exemple 1. Dans le tableau I, en annexe, figurent la nature et la quantité d'initiateur et d'agent régulateur de chalnes mis en oeuvre, la température et la pression maximales atteintes en cours de polyméri- sation ainsi que la durée et le rendement de la polymérisation. Dans le tableau II, en annexe, figurent les résultats de l'évaluation de la viscosité intrinsèque et de la stabilité thermique des polyfluorures de vinylidène obtenus. La viscosité intrinsèque nl exprimée en 1/g, a été calculée à partir de la viscosité spécifique mesurée à 110 C d'une solution à 2 g/l de polyfluorure de vinylidàne dans le diméthylformamide suivant la formule: vlimite de ( iscosité spécifiquepour C = O lUU= limite de ( concentration) La stabilité thermique a été évaluée sur des plaques pressées pendant 30 minutes à 225 C au départ de polyfluorure de vinylidène granulé à 220 C Les plaques pressées ont été soumises à un recuit à 165:C pendant 72 heures, après quoi on a mesuré leur indice de jaune (IJ). La comparaison des exemples 1, 3 et 5 montre la supériorité du carbonate de bis(éthyle) par rapport à l'acétone sur le plan de l'efficacité du réglage de la viscosité intrinsèque et donc du poids moléculaire du polyfluorure de de vinylidène. La comparaison des exemples 1 et 2, d'une part, et des exemples et 6, d'autre part, montre la supériorité du carbonate de bis (éthyle) respectivement par rapport à la méthyléthylcétone et à l'isopropanol, sur le plan du rendement de la polymérisation et de la stabilité thermique du polyfluorure de vinylidène. TABLEAU I Conditions de polymérisation Agent régulateur de Od Initiateur chaînes Température Pression Durée Rendement tdex max, max, totale % Nature Quantité,g Nature Quantité,g Cbar h min. 1 IPP 3 Carbonate de bis 5 60 70 3 h 30 min > 90 (éthyle) 2 3 méthyléthylcétone 5 60 70 5 h 25 3 3 acétone 15 60 70 3 h 30 min > 90 4 10 néant 40 65 3 h 30 min > 90 " 3 carbonate de 15 60 70 3 h 30 min > 90 bis(éthyle) 6 3 isopropanol 15 60 70 5 h 70 7 TAP Pl 4 carbonate de 10 65 85 6 h 80 bis(éthyle) IPP: peroxydicarbonate de di-isopropyle TAPPI*: perpivalate de tert-amyle li en fu 4:^ t'a _%O r M W o 8 - TABLEAU II Evaluation du polyfluorure de vinylîdène N' de Viscosité intrinsèque Stabilité thermique l'exemple lri 3, 1/g ij 1 0,12 35 2 0,07 90 3 0, 13 35 4 0,12 70 0,08 35 6 0,08 50 7 0,09 25 9- REVENDICATIONS R E V E N D I C A T I 0 N S 1 Procédé pour la polymérisation dans un milieu aqueux de mise en suspension du fluorure de vinylidène a l'intervention d'un initiateur oléosoluble de la polymérisation radicalaire en présence d'un agent de mise en suspension et d'un agent régulateur de chalnes: caractérisé en ce que l'agent régulateur de chaînes est un carbonate de bis(alkyle) dont les groupements alkyles contiennent cinq atomes de carbone au plus. 2 Procédé selon la revendication 1, caractérisé en ce que les groupements alkyles du carbonate de bis(alkyle) contiennent de 1 à 3 groupements méthylènes. 3 Procédé selon les revendications 1 ou 2, caractérisé en ce que le carbonate de bis(alkyle) est le carbonate de bis(éthyle). 4 Procédé selon la revendication 1, caractérisé en ce qu'on met en oeuvre une quantité d'agent régulateur de chaines comprise entre 0,05 et 2,5 % én poids par rapport au monomère. Procèd 4 selon les revendications 1 et 4, caractérisé en ce qu'on met en oeuvre une quantité d'agent régulateur de chaînes comprise entre 0,5 et 2 % en poids et une quantité d'initiateur comprise entre 0,05 et 0,5 % en poids, par rapport au monomère. 6 Procédé selon l'une quelconque des revendications 1 à 5, caractérisé en ce qu'il est appliqué à la polymérisation à une température supérieure à 30,1 C. 7 Procédé selon la revendication 6 caractérisé en ce qu'il est appliqué à la polymérisation à une température comprise entre 35 et 100 C et sous une pression initiale de 55 à 200 bars.